Добавка для известковых, цементных отделочных композиций
ADDITIVE FOR LIME, CEMENT FINISHING COMPOUNDS

Изобретение относится к технологии получения модифицирующих добавок для известковых, цементных отделочных композиций, применяемых для отделки бетонных и штукатурных поверхностей.
2
Известна технология получения добавки, содержащей гидросиликаты кальция, гидратированный кремнезем, гидросиликаты металлов-хромофоров, заключающаяся в осаждении из жидкого стекла при последовательном введении хромофора-сульфата меди CuSO4 и хлорида железа FeCl3 и осадителя - хлорида кальция CaCl2 (RU, С1, №2417964, 2011). Окрашенные порошки имеют размеры 90-100 нм, дисперсность окрашенных наполнителей характеризуется удельной поверхностью, составляющей от 30 до 40 м/г. При введении в известковый состав они вступают во взаимодействия с известью, в результате чего повышается прочность известкового покрытия.
Наиболее близким по технической сущности и достигаемому результату является технология получения добавки, содержащий наноразмерные гидросиликаты кальция размером 90-100 нм, заключающаяся в осаждении из жидкого стекла с силикатным модулем 2,9 введением 30%-ного раствора хлорида кальция с последующим измельчением высушенного осадка до размера частиц 90-100 нм (RU, С1, №2497772, 2012).
Недостатком указанных композиций являются недостаточная активность добавки.
Задачей изобретения является повышение активности добавки.
3
2
2
4
3
Поставленная задача решается тем, что технология получения добавки заключается в осаждении из жидкого натриевого стекла плотностью 1335-1663 кг/ми модулем М=1,53-2,9 (показатель жидкого стекла наряду с плотностью) при последовательном введении пластификатора С-3 по ГОСТ 24211) и добавок-осадителей CaClв количестве 31,9-39% от массы жидкого стекла в виде 7,5-15%-ного раствори Al(SO)в количестве 8,45-13,24% от массы жидкого стекла в виде 15%-ного раствора и высушиванием при температуре 105°С с последующим измельчением высушенного осадка при следующем соотношении компонентов при синтезе, мас.%
Жидкое стекло
66-71%
Хлорид кальция
21,2-25,8%
С-3
0,66-0,7%
Сульфат алюминия
6,0-8,74%
2
2
4
3
2
2
При рентгенофазовом анализе установлено, что в образцах добавки, синтезированной при совместном ведении CaClи Al(SO), присутствуют дифракционные линии (Å) следующих соединений: гидросиликаты кальция С-S-H(I) и (II): (длина волны при излучении при рентгенофазовом анализе) 10,1337; 7.6742; 3,5796; 2.8290; 2,4662; 2,2261; 2,2061; 1.2625; гипс: 4.3105; 4.3114; 2.2261; цеолиты: 3.2658; 1.9981; 1.7130; кальцит: 3,8583; 3,0395; 1.4115 арагонит: 1,8782; 1,2976; ватерит: 1,2625 [49,50,51,52]. Наличие дополнительных соединений (цеолитов, гипса) и дополнительного количества гидросиликатов типа С-S-H (CaO-SiO-HO), взаимодействующих с известью, способствует упрочнению структуры известкового камня.
Конкретные примеры составов и их свойства приведены в табл.1, 2.
Таблица 1
Состав
I(вариант рецептуры)
II (вариант рецептуры)
III (вариант рецептуры)
IV (вариант рецептуры)
V(вариант рецептуры)
Прототип (рецептура)
Жидкое стекло плотностью 1335 кг/м<sup>3</sup>
66
-
-
65
-
-
Жидкое стекло плотностью 1663 кг/м<sup>3</sup>
-
71
-
-
72
66,6
Жидкое стекло плотностью 1450 кг/м<sup>3</sup>
-
-
69,46
-
-
-
С-3
0,66
0,68
0,7
0,65
0,8
-
7,5%-ный раствор хлорида кальция
25,8
-
-
-
-
15%-ный раствор хлорида кальция
-
-
21,1
26
-
30%-ный раствор хлорида кальция
-
-
-
-
-
33,4
15%-ный раствор сульфата алюминия Al<sub>2</sub>(SO<sub>4</sub>)<sub>3</sub>
7,54
6,0
8,74
8,35
7,2
-
Таблица 2
Свойства
Составы по примерам
I
II
III
IV
V
прототип
Активность добавки, мг/г
298
320
365
256
240
235
Размеры частиц
40-50
50-60
30-40
80-90
90-100
90-100
Для приготовления добавки применяли хлорид кальция (ТУ 6-09-4711-81), жидкое натриевое стекло (ГОСТ 13078-81), сульфат алюминия (ГОСТ 12966-85), С-3 (название пластификатора) (ГОСТ 24211). Оценку гранулометрического состава полученных наполнителей проводили с помощью автоматического лазерного дифрактометра Fritsch Particle Sizer Analysette 22.Активность добавки определяли в соответствии с [3].